(57)【要約】【課題】スペーシングロスを増大させても磁気記録、読み取りに支障のない磁気記録媒体に再転写により画像の形成を行なう際、磁気記録層上と基材上で、接着性の差が生じにくい、あるいは、形成された画像を十分に保護し得る磁気記録媒体を提供することを課題とする。【解決手段】磁性材が板状比；１．５以上のＢａ−フェライトで、抗磁力；５８０〜７２０エルステッド、角形比；０．８５以上の磁気記録層３を基材２の一部に有し、さらに隠蔽層４、パターン層５、接着性層６Ａ、受容層６Ｂ、剥離層８、接着層９、および保護層１０が順に積層され、受容層６Ｂが下面側に画像７を有する構造として課題を解決することができた。【選択図】  図１
2004227629.tif 000002
【特許請求の範囲】
【請求項１】
板状比が１．５以上のＢａ−フェライトが磁性材としてバインダ樹脂中に分散されたものから構成され、抗磁力が５８０〜７２０エルステッド、角形比が０．８５以上である磁気記録層を基材の少なくとも一部に有しており、前記基材の前記磁気記録層上を含んで隠蔽層および接着性層が積層され、前記接着性層上には、前記接着性層側に昇華染料が移行して形成された画像を有する受容層が積層されていることを特徴とする磁気記録媒体。
【請求項２】
前記受容層上に保護層が積層されていることを特徴とする請求項１記載の磁気記録媒体。
【請求項３】
前記隠蔽層および前記接着性層の間にパターン層が積層されていることを特徴とする請求項１または請求項２記載の磁気記録媒体。
【請求項４】
前記接着性層も受容性を有するものであることを特徴とする請求項１〜請求項３いずれか記載の磁気記録媒体。
【請求項５】
前記受容層の前記基材側とは反対側に剥離層が積層されていることを特徴とする請求項１〜請求項４いずれか記載の磁気記録媒体。
【請求項６】
請求項２〜請求項５いずれかに記載されたうち、前記受容層上に前記保護層が積層されているものであって、前記保護層の前記受容層側に接着層が積層されていることを特徴とする磁気記録媒体。
【発明の詳細な説明】
【０００１】
【発明の属する技術分野】
本発明は、磁気記録媒体に関するものであって、特に、磁気カードの構成とすることにより、クレジットカードや銀行等の預貯金用カードに適用するのに適した、改良された磁気記録媒体に関するものである。
【０００２】
【従来の技術】
基材に磁性材を含有する層を積層して磁気記録層とした磁気記録媒体は種々の用途において使用されており、具体的には、プリペイドカード、定期券、乗車券、入場券、競輪・競馬等の投票券、商品券、株券、証書、預貯金用通帳、もしくは磁気タグ等の金券や証券、預貯金用カード、クレジットカード、ＩＤカード（例えば身分証明書）、もしくは会員カード等のカード類、磁気テープ、磁気転写テープ、または磁気ラベル等がある。
【０００３】
これらの磁気記録媒体には、磁気記録層を積層した側の表面に、更にコーティングにより隠蔽層を積層するか、もしくは種々の印刷を行なうことがあり得る。
しかし、磁気記録層上に種々の層を積層すると、いわゆるスペーシングロスにより、磁気記録層への情報の書き込み、もしくは磁気記録層からの情報の読み取りに支障を生じるので、磁気記録層上には何も積層しないか、もしくは何らかの層を積層する場合でも、ごく薄いものを積層する必要があり、コーティングや印刷を行なう際に制約を生じていた。
【０００４】
出願人は、以前に、このような制約を解消する目的で、図４に示すように、磁気記録層２３としては、板状比が１．５以上のＢａ−フェライトが磁性材としてバインダ樹脂中に分散されており、抗磁力が５８０〜７２０エルステッド、角形比が０．８５以上であるものを基材２２の表面の一部に設け、磁気記録層２３上を含めて厚みの厚い隠蔽層２４を積層した後、パターン層２５を積層し、さらに受容層２６を積層して、受容層２６の上面側に昇華染料からなる画像２７を形成するか、あるいは、受容層を剥離可能に積層した再転写用シートの受容層に昇華染料からなる画像を転写して形成したものを積層すること（再転写と言う。）を行ない、バラエティに富んだ外観を与えることを提案している。（例えば、特許文献１参照。）。
【０００５】
【特許文献１】
特開２００１−３１９３１８号公報（第２頁、第７頁）
【０００６】
上記の「特許文献１」に記載された従来技術によれば、磁気記録層としてスペーシングロスを増大させても磁気記録、読み取りに支障のないものを用いることにより、磁気記録層にコーティングや印刷を行なう際の制約が事実上解消する。
【０００７】
ところで、磁気記録媒体のセキュリティ性を向上させる目的で、磁気記録媒体の表面に、磁気記録媒体の１枚毎に異なる個別情報を昇華染料からなる画像により形成することが多いが、磁気記録層としてスペーシングロスを増大させても磁気記録、読み取りに支障のないものを用いたとしても、磁気記録層上と磁気記録層の無いむき出しの基材上とでは、下層の熱容量が異なるために、それらの層上にまたがって受容層を積層し、受容層に昇華染料からなる画像を形成する場合には、磁気記録層上とむき出しの基材上とでは、画像濃度の差が生じる。また、別に準備した受容層に昇華染料からなる画像を形成したものを積層する場合であっても、画像濃度の差は生じないものの、磁気記録層上とむき出しの基材上とでは、熱接着により積層させる際の接着性の差が生じる。また、磁気記録媒体上に形成された昇華染料からなる画像は、磁気記録媒体を長期間使用すると、摩耗して失われるが、「特許文献１」に記載の方法では、再転写シートが有する保護層が剥離層を兼ねたものであるために、その厚みがごく薄く、保護機能が十分ではない。
【０００８】
【発明が解決しようとする課題】
本発明においては、磁気記録層としてスペーシングロスを増大させても磁気記録、読み取りに支障のないものを用いた磁気記録媒体の表面に、別に準備した受容層に昇華染料からなる画像を形成したものを積層する再転写を行なうに際して、磁気記録層上と磁気記録層の無い基材上とで、接着性の差が生じることのない磁気記録媒体を提供すること、あるいはさらに、受容層に形成された画像を保護する保護機能を十分に有する保護層が適用された磁気記録媒体を提供することを課題とする。
【０００９】
【課題を解決する手段】
発明者の検討により、板状比が１．５以上のＢａ−フェライトが磁性材としてバインダ樹脂中に分散されたものから構成され、抗磁力が５８０〜７２０エルステッド、角形比が０．８５以上である、スペーシングロスを増大させても磁気記録、読み取りに支障のない磁気記録層を用いた磁気記録媒体の表面に、磁気記録層上を含んで隠蔽層および接着性層を積層し、その上に、昇華染料が移行して形成された画像を有する受容層を転写（再転写である。）することにより、また、保護層を設ける場合には、受容層の積層とは別に行なうことにより、上記課題の解決が可能であることが見出され、このことに基づいて本発明に到達することができた。
【００１０】
第１の発明は、板状比が１．５以上のＢａ−フェライトが磁性材としてバインダ樹脂中に分散されたものから構成され、抗磁力が５８０〜７２０エルステッド、角形比が０．８５以上である磁気記録層を基材の少なくとも一部に有しており、前記基材の前記磁気記録層上を含んで隠蔽層および接着性層が積層され、前記接着性層上には、前記接着性層側に昇華染料が移行して形成された画像を有する受容層が積層されていることを特徴とする磁気記録媒体に関するものである。
【００１１】
第２の発明は、第１の発明において、前記受容層上に保護層が積層されていることを特徴とする磁気記録媒体に関するものである。
【００１２】
第３の発明は、第１または第２の発明において、前記隠蔽層および前記接着性層の間にパターン層が積層されていることを特徴とする磁気記録媒体に関するものである。
【００１３】
第４の発明は、第１〜第３いずれかの発明において、前記接着性層も受容性を有するものであることを特徴とする磁気記録媒体に関するものである。
【００１４】
第５の発明は、第１〜第４いずれかの発明において、前記受容層の前記基材側とは反対側に剥離層が積層されていることを特徴とする磁気記録媒体に関するものである。
【００１５】
第６の発明は、第２〜第５いずれかの発明の磁気記録媒体のうち、前記受容層上に前記保護層が積層されているものであって、前記保護層の前記受容層側に接着層が積層されていることを特徴とする磁気記録媒体。
【００１６】
【発明の実施の形態】
本発明の磁気記録媒体１は、例えば、図２に示すように、基材２の表面（図中の上面である。なお、以降の説明における「上」、「下」は図を基準とする。）の一部に、磁気記録層３を、基材２の表面と磁気記録層３の表面とが同一平面をなすように埋め込まれた状態で有している。図示の例に限ること無く、本発明の磁気記録媒体１は、後に述べるように、磁気記録媒体１の最表面からの距離をある範囲内とする限り、磁気記録層３を基材２の内部に有していてもよい。また、本発明の磁気記録媒体１は、磁気記録層３を、図示のように、基材２の表面の一部に有するのではなく、基材２の表面の全面に有していてもよい。さらに、本発明の磁気記録媒体１は、磁気記録層３を基材２の面積の一部に有している場合であれば、複数の磁気記録層３を有していてもよい。
【００１７】
基材２は、特にカード等の用途であれば、図中、破線で示すように、複数の層（図では４層）が積層された積層体からなっていてもよいし、単一の層からなっていてもよい。ここで言う磁気記録層３は、好ましくは、板状比が１．５以上のＢａ−フェライトが磁性材としてバインダ樹脂中に分散されたもので、磁気記録層３の抗磁力としては５８０〜７２０エルステッド、角形比としては０．８５以上であるものであり、詳しくは後述する。
【００１８】
磁気記録層３上を含む基材２上には、厚みの厚い隠蔽層４が施され、隠蔽層４上には文字もしくは図柄等のパターン層５が積層されている。パターン層５は、図示の例では、磁気記録層３の上方を除いて積層されているが、図３に例示するように、磁気記録層３の上方も含めて積層されていてもよい。
【００１９】
さらにパターン層５上、およびパターン層５が無い隠蔽層４の露出部分の上には、接着性層６Ａが積層されており、接着性層６Ａ上には、受容層６Ｂ、および保護層１０が順に積層されている。受容層６Ｂは、接着性層６Ａ側に、昇華転写シートの転写層の昇華染料が移行して形成された画像７を有している。
【００２０】
以上において、隠蔽層４から上の各層（隠蔽層４も含む。）は、下層の磁気記録層３上と、磁気記録層３の周囲の基材２のむき出しの部分上を含んでいれば、必ずしも基材２と同じ大きさのものでなくてもよいが、図示のように、基材２と同じ大きさであれば、磁気記録媒体１の全面が隠蔽層４およびその上の各層で覆われ、統一的な外観を与えるので好ましい。
【００２１】
図２を引用して説明した磁気記録媒体１には、さらに幾つかの層を加味して、より好ましい構造とすることができる。図１は、そのような幾つかの層を加えた磁気記録媒体１を示す図であり、図１に示す磁気記録媒体１においては、図２を引用して説明した各層に加え、受容層６Ｂと保護層１０との間に、受容層６Ｂ側より、剥離層８および接着層９が順に積層されている。なお剥離層８および接着層９は、図３に示すように、必ずしも、それら両方の層が積層されてなくてもよく、いずれか一方が積層されていてもよい。なお、パターン層５は、図３に例示するように、磁気記録層３の上方も含めて積層されていてもよい。
【００２２】
これらの層のうち剥離層８は、昇華転写を利用した文字や画像の形成の目的で使用される再転写用シート（図示せず。）において、剥離性基材と受容層６Ｂとの間に積層され、剥離性基材と受容層６Ｂとを、再転写時には剥離が可能であるが、取扱い時や転写時には容易には剥離しない程度に積層させておき、受容層６Ｂに昇華染料の画像７を転写により形成した後、再転写する時に、剥離性基材と剥離層８との間で円滑な剥離を起こさせ、再転写後は、受容層６Ｂ上を被覆するという働きをするものである。ただ、再転写後、受容層６Ｂ上を被覆すると言っても、剥離層８は一般的に言って、厚みがごく薄いので、剥離層８を保護層の代用として用いても保護機能は十分とは言えない。
【００２３】
また、上記の層のうち接着層９は、磁気記録媒体１の最上部の保護層１０を下層と接着させるためのものであるが、一般的に言って、保護層１０は比較的硬度が高く、しかも熱接着性のあまり高くない樹脂で構成されることが多いので、保護層１０を単独で下層に熱接着させるよりも、別層としての接着層９を介して接着させた方が、保護層１０と下層との接着性を向上させることができるため好ましい。
【００２４】
本発明の磁気記録媒体１の各層を構成する素材、適用方法等につき、以下に説明する。
【００２５】
基材２は、紙、プラスチックシート、もしくは金属箔、または金属板等の素材を単独か、もしくは組合せて構成される。これらの素材は、用途により必要な剛性、フレキシブルさ、加工の際の接着性、印刷適性、必要であればエンボス適性等を考慮して選択され、使用される。カードの場合であれば、基材２としては、加工の適性から塩化ビニル樹脂シートが使われる事も多いが、ポリオレフィン系樹脂、もしくはエンボス可能な非結晶性ポリエステル系樹脂等の素材のシートを使用すると、廃棄時に支障が生じにくく好ましい。プラスチックシートを基材２として用いる場合には、用途に応じ、白色等の隠蔽色のものや、透明なものを使い分けることがある。
【００２６】
プラスチックシートとしては、ポリアミド樹脂（ナイロン樹脂）、セルロースジアセテート樹脂、セルローストリアセテート樹脂、ポリスチレン樹脂、ポリエチレン樹脂、ポリプロピレン樹脂、ポリエステル樹脂（ポリエチレンテレフタレート樹脂等）、ポリイミド樹脂、ポリカーボネート樹脂、ポリオレフィン系樹脂、もしくはその他の樹脂のシートを使用することができる。
【００２７】
磁気記録媒体１がカード等の用途向けであり、より高度な耐熱性が要求され、しかもエンボス適性も必要なときには、非結晶性ポリエステル樹脂のシートを使用するとよい。さらに、より一層高度な耐熱性が要求される場合には、非結晶性ポリエステル樹脂とポリカーボネート樹脂とのブレンド樹脂のシート等も使用できる。非結晶性ポリエチレンテレフタレート樹脂の例としては、ジカルボン酸成分がテレフタル酸で、ジオール成分がエチレングリコール、および１，４−シクロヘキサンジメタノールで構成されるものが挙げられ、ジオール成分としては、一例として前者が７０質量％程度、後者が３０質量％程度である。
【００２８】
磁気記録層３は、好ましくは、板状比が１．５以上のＢａ−フェライトが磁性材としてバインダ樹脂中に分散されたもので構成され、磁気記録層３の抗磁力としては５８０〜７２０エルステッド、角形比としては０．８５以上であるものである。
【００２９】
上記において、板状比が１．５以上の磁性材は、板状比が１．５未満の磁性材にくらべ、抗磁力が温度等の変化に対して変化する割合が小さく、安定であり、また角形比についても大きくなる傾向が見られる。
【００３０】
抗磁力の上記の範囲は、現在、広く使われている、Ｆｅ２Ｏ３を磁性材とした、抗磁力が６５０エルステッドである磁気記録層に対応したもので、６５０エルステッドを中心に、±７０エルステッド（±約１０％に相当）の範囲のものであれば、６５０エルステッドの磁気記録層を想定して作られている書込み、および読取りを行なう装置で、書込み、もしくは読取りを行なう際に支障が生じない。
【００３１】
また、上記において、角形比が０．８５以上であれば、角形比が０．８５未満のものにくらべて高い出力が得られるため、好ましい。
【００３２】
上記の磁性材は、バインダー樹脂、溶剤および希釈剤等と混合し、分散して得られる磁気記録層形成用のインキ組成物もしくは塗料組成物を、公知の塗付方法、例えば、グラビアコーティング法、ロールコーティング法、ナイフエッジ法等により基材２上、もしくは基材２を構成するシートに直接塗布し、乾燥等により硬化させて、磁気記録層３とすることができる。
【００３３】
あるいは、基材２とは別のプラスチックフィルム等に塗付し、磁気記録層３を形成したものを、接着剤を介する等して基材２上、もしくは基材２を構成するシート上に貼るか、または剥離性のプラスチックフィルムに塗付し、磁気記録層３を形成したものを、接着剤を介する等して、基材２、もしくは基材２を構成するシート上に転写して磁気記録層３としてもよい。
【００３４】
あるいは、磁性材を、真空蒸着法、スパッタリング、もしくはめっき等により薄膜状に形成して、磁気記録層３とすることもできる。
【００３５】
磁気記録層形成用のインキ組成物もしくは塗料組成物を調製するために用いるバインダー樹脂としては、ポリビニルブチラール樹脂、塩化ビニル／酢酸ビニル共重合体樹脂、ポリウレタン樹脂、ポリエステル樹脂、セルロース系樹脂、アクリル樹脂、もしくはスチレン／マレイン酸共重合体樹脂等を用いることができ、必要に応じて、ニトリルゴム等のゴム系樹脂、もしくはウレタンエラストマー等が添加される。
【００３６】
また、バインダー樹脂としては、耐熱性を考慮して、ポリアミド、ポリアミド樹脂、ポリイミド樹脂、もしくはポリエーテルサルフォン等のガラス転移点の高い樹脂を用いてもよく、あるいはイソシアネート化合物等との硬化反応によりガラス転移点が上昇する系を用いることもできる。
【００３７】
磁気記録層形成用のインキ組成物もしくは塗料組成物には、これらのほか、必要に応じて、界面活性剤、シランカップリング剤、可塑剤、ワックス、シリコーンオイル、もしくはカーボン等が添加してあってもよい。
【００３８】
磁気記録層３の厚みは、塗付方法によって形成する際には、好ましくは、１〜１００μｍ、より好ましくは５〜２０μｍ程度である。また、真空蒸着法、スパッタリング、めっき等により形成する場合には、好ましくは、１０ｎｍ〜１μｍ、より好ましくは、５０ｎｍ〜２００ｎｍである。出力を大きくするためには、磁気記録層３の厚みを厚くすることが好ましく、本発明におけるように、磁気記録層３上に隠蔽層４、接着性層６Ａ、受容層６Ｂ、および保護層、並びに、必要に応じて剥離層８および接着層９等を積層する場合には、磁気記録層３の厚みを厚くするとよい。
【００３９】
隠蔽層４は、隠蔽性の高い顔料がバインダ樹脂中に分散された組成物で構成されたもので、例えば、隠蔽性の高い顔料、およびバインダ樹脂等を含む隠蔽層形成用のインキ組成物もしくは塗料組成物を用いて、印刷もしくは塗付等により適用することにより、少なくとも、磁気記録層３の上方を含むカード１の基材２上に積層されたものである。
【００４０】
隠蔽層形成用のインキ組成物もしくは塗料組成物は、具体的には、金色、もしくは銀色等の金属色を呈する金属もしくは合金の微粒子、必要に応じて二酸化チタン等の隠蔽剤、染料もしくは顔料等の着色剤、バインダー樹脂、並びにその他の添加剤を、溶剤および希釈剤等と共に混合して、溶解もしくは分散させて得ることができ、このようにして得られた隠蔽層形成用のインキ組成物もしくは塗料組成物は、公知の印刷方法、または、公知の塗付方法、例えば、グラビアコーティング法、ロールコーティング法、もしくはナイフエッジ法等により、適用し、乾燥等により硬化させて、隠蔽層４とすることができる。
【００４１】
隠蔽層形成用のインキ組成物もしくは塗料組成物に用いるバインダー樹脂としては、エチルセルロース、ニトロセルロース、エチルヒドロキシセルロース、セルロースアセテートプロピオネート、もしくは酢酸セルロース等のセルロース誘導体、ポリスチレン、ポリ−α−メチルスチレン等のスチレン樹脂、あるいはスチレン共重合体樹脂、ポリメタクリル酸メチル、ポリメタクリル酸エチル、ポリアクリル酸エチル、もしくはポリアクリル酸ブチル等のアクリル樹脂もしくはメタクリル樹脂の単独、あるいは共重合樹脂、ロジン、ロジン変性マレイン酸樹脂、ロジン変性フェノール樹脂、もしくは重合ロジン等のロジンエステル樹脂、ポリ酢酸ビニル樹脂、クマロン樹脂、ビニルトルエン樹脂、ポリ塩化ビニル樹脂、ポリエステル樹脂、ポリウレタン樹脂、またはポリビニルブチラール樹脂等を挙げることができる。
【００４２】
また、隠蔽層形成用のインキ組成物もしくは塗料組成物には、必要に応じて、磁気ヘッドのクリーニング効果を有する二酸化チタン、アルミナ、マイクロシリカ等の微粉末を添加してもよく、添加剤としては、この他、必要に応じて、可塑剤、安定剤、ワックス、グリース、乾燥剤、乾燥補助剤、硬化剤、増粘剤、もしくは分散剤等も使用できる。
【００４３】
隠蔽層４の形成は、磁気記録層３の上方を含むカード１の基材２上に直接に行なう他、隠蔽層４を転写層として持つ転写シートを用いて転写することによって行なってもよい。あるいは、隠蔽層４の形成は、基材２とは別の被塗付体に塗付し形成したものを接着剤を介する等して被塗布体と共に基材２上に貼るか、剥離性の被塗付体に塗付し形成したものを接着剤を介する等して基材２上に転写することによってもよい。
【００４４】
隠蔽層４は、それを構成する材質にもよるが、３〜５μｍ程度の厚みとすることが好ましいが、隠蔽性の確保の点で、それ以上にしてもよい。
【００４５】
本発明においては、磁気記録層３は、板状比が１．５以上のＢａ−フェライトが磁性材としてバインダ樹脂中に分散されたものであり、また、磁気記録層３の抗磁力が５８０〜７２０エルステッド、角形比が０．８５以上であるものを好ましく使用しているので、磁気記録層３上に、比較的厚い被覆層を積層しても、通常の磁気カード等と同様なレベルでの書込み、および読取りが可能である。
【００４６】
発明者の検討によれば、上記のような磁気記録層３の上面が、磁気記録媒体１、例えばカード、の最表面よりも８μｍ〜２５μｍの内部にあっても、通常の磁気カード等と同様、充分なレベルでの書込み、および読取りが可能である。従って、磁気記録層３上に積層する各種の被覆層の厚みの合計が８μｍ〜２５μｍであることが好ましい。各種の被覆層の厚みの合計が８μｍ未満であると、汎用の読み取り装置で磁気情報を読み取る際、出力が高くなりすぎ、装置の種類によっては、アナログ波形が飽和し、ピーク検出ができなくなることで、読み取りができないおそれがある。
【００４７】
また、上限を２５μｍとしたのは、２５μｍを超えると、スペーシングロスによる出力低下が大きくなって、通常の磁気カード等と同様なレベルでの書込み、および読取りが不可能になるからである。
【００４８】
パターン層５は、通常のインキ組成物を用いた印刷、インキジェット、もしくは電子写真等の印刷、もしくは印刷類似の手法により、隠蔽層４上に積層され、図示してないが、基材２の図中の下面にも積層してよい。パターン層５は、文字もしくは図柄等で構成され、磁気記録媒体１がカードであれば、カードの発行会社名、カードの名称、もしくは注意書、その他を表す文字、または、カードに美観を付与するための模様や図等である。
【００４９】
接着性層６Ａは、上層の受容層６Ｂをパターン層５上に積層するための層で、受容層６Ｂを再転写する際の加熱により、粘着性を帯びて活性化するものであることが好ましい。この意味で、接着性層６Ａは、原則的には、熱可塑性樹脂、特に、エチレン／酢酸ビニル共重合体（ＥＶＡ）を主体とする組成物、またはポリエステル系、ポリアミド樹脂、ポリウレタン樹脂、もしくは塩化ビニル／酢酸ビニル共重合体等からなるホットメルト接着剤を用いて構成することができる。
【００５０】
接着性層６Ａは、さらに上層に積層される受容層６Ｂと同様の素材で構成することがより好ましいので、次に、受容層６Ｂについて、先に説明し、その後、再び、接着性層６Ａについて説明する。
【００５１】
受容層６Ｂは、昇華転写シートの転写層から、転写時に、熱により溶融もしくは昇華して移行して来る染料を受容する、好ましくは透明な樹脂からなるものである。具体的に受容層６Ｂを構成する素材としては、アクリル樹脂、ポリアミド樹脂、ポリ酢酸ビニル樹脂、塩化ビニル／酢酸ビニル共重合体樹脂、ポリエステル樹脂、もしくはセルロース系樹脂等の染料染着性を有しているものを用いることが好ましく、これらの樹脂のうちから１種もしくは２種以上を混合して使用する。あるいはポリウレタン樹脂、もしくはエポキシ樹脂等の熱硬化性樹脂も使用でき、熱可塑性樹脂と併用してもよい。さらに、これらの樹脂の他、シリコーン等の離型性物質を配合してあることが好ましく、このようにすると、転写時に、昇華転写シートの転写層との溶着を防ぐことができる。
【００５２】
受容層６Ｂを接着性層６Ａ上に積層するには、別体の剥離性基材（薄いポリエステルフィルム等）上に、受容層６Ｂを剥離層８を介する等して、剥離可能に積層した再転写用シートを準備し、再転写用シートの受容層６Ｂに、昇華転写シートとサーマルヘッド等の加熱手段とを用いて、昇華染料からなる画像を転写し形成した後に、再転写用シートの受容層６Ｂ側を接着性層６Ａ上に重ねて、加熱加圧することにより、受容層６Ｂを接着性層６Ａ上に接着させると共に、剥離性基材を剥離して再転写することによって行なうことができる。このようにすることにより、受容層６Ｂの画像７が形成された側が、接着性層６Ａ側となる。
【００５３】
受容層６Ｂを、剥離性基材上に積層するには、受容層６Ｂを構成する素材として挙げた樹脂、および、必要に応じ、離型性物質を配合し、溶剤もしくは希釈剤と共に混合して、溶解もしくは分散させて得た組成物を、公知の印刷方法、または、公知の塗付方法により適用し、乾燥させることにより行なうことができ、このようにして形成する受容層６Ｂの厚みとしては、０．５μｍ〜１０μｍとすることが好ましい。
【００５４】
順序が前後するが、受容層６Ｂは上記のような素材からなるものであるので、接着性層６Ａは、受容層６Ｂを構成するのに用いたのと同様な樹脂を用いて構成することが好ましく、同一の樹脂を用いて構成すれば、より好ましい。このようにすると、受容層６Ｂを接着性層６Ａ上に熱接着する際に、強い接着力が得られるからである。ただし、この場合、接着性層６Ａに対し、昇華転写シートを用いて昇華染料からなる画像７を転写し形成しない限りにおいて、受容層６Ｂ中に配合することが好ましいシリコーン等の離型性物質は、接着性層６Ａ中には配合しないことが好ましい。接着性層６Ａも、受容層６Ｂと同様、塗布もしくは印刷により、形成でき、パターン層５上に直接に、形成することができる。もちろん、接着性層６Ａ中に離型性物質が配合してあれば、接着性層６Ａにも昇華染料からなる画像を形成することができるが、磁気記録層３の上方においては、それ以外の部分との画像の濃度差が生じ得る。
【００５５】
なお、接着性層６Ａとして受容層６Ｂを構成するのと同様な樹脂を用いて構成する場合、基材２から接着性層６Ａまでの構成は、直接に染料画像を形成可能な従来型の磁気記録媒体であるので、それに、受容層６Ｂ、および保護層１０を、必要に応じ、剥離層８および接着層９等を介して、本発明の磁気記録媒体１とすることができる。
【００５６】
剥離層８は、剥離性基材および受容層６Ｂの素材にもよるが、剥離性基材がポリエステルフィルムであり、受容層６Ｂが酢酸ビニル樹脂等のビニル系樹脂である場合、メラミンアクリレート樹脂、ポリメチルメタクリレート樹脂、ポリエステル樹脂、ポリウレタン樹脂、もしくは酢酸セルロース樹脂等で構成することができる。
【００５７】
接着層９は、保護層１０を下層の受容層６上、もしくは剥離層８を伴なうときは、剥離層８上に接着させるためのものである。接着層９を構成する素材としては、ポリ酢酸ビニル樹脂、ポリビニルアルコール、ポリビニルアセタール（ポリビニルホルマール、ポリビニルブチラール等）、シアノアクリレート、ポリビニルアルキルエーテル、ポリ塩化ビニル、ポリアミド、ポリメタクリル酸メチル、ニトロセルロース、酢酸セルロース、熱可塑性エポキシ、ポリスチレン、エチレン−酢酸ビニルコポリマー、もしくはエチレン−アクリル酸エチルコポリマー等の樹脂を挙げることができる。
【００５８】
保護層１０は、受容層６Ｂを物理的および化学的に保護するもので、特に、受容層６Ｂの摩耗を防止するためのものである。保護層１０を構成する素材としては、ロジン変成マレイン酸樹脂、ニトロセルロース、酢酸セルロース、酪酢酸セルロース、エチルセルロース、飽和ポリエステル樹脂、ポリアミド樹脂、塩化ゴム、環化ゴム、ポリアミド樹脂、ポリ塩化ビニル樹脂、塩化ビニル／酢酸ビニル共重合樹脂、エチレン／酢酸ビニル共重合樹脂、塩素化ポリプロピレン、もしくはアクリル樹脂等の熱可塑性樹脂を挙げることができる。保護層１０は下層を摩耗から保護する目的では、厚みが厚いことが好ましいが、磁気記録層３上の各層の厚みが過大とならぬよう、厚みとしては、０．５μｍ〜１０μｍとすることが好ましい。
【００５９】
剥離層８、接着層９、および保護層１０の各層の形成は、各層を構成する素材として挙げた樹脂を、必要に応じ配合する添加剤と共に、溶剤もしくは希釈剤と共に混合して、溶解もしくは分散させて得た組成物を、公知の印刷方法、または、公知の塗付方法により適用し、乾燥させることにより行なうことができる。なお、剥離層８は受容層６Ｂと共に、再転写用シートを構成したものを用いて、適用することが好ましく、接着層９は、剥離性基材上に保護層１０および接着層９を順に積層して構成した保護層転写シートを用いて、適用することが好ましい。
【００６０】
本発明の磁気記録媒体１は、基本的には、以上のような構成を有するが、以上に説明した以外に、この分野で用いられる種々の要素を、適宜に加味した構成を有していてもよい。例えば、ＩＣモジュールを基材２の一部に有する構成、エンボス加工による浮き出し文字を有する構成、もしくは、ホログラムが積層された構成等である。
【００６１】
【実施例】
（実施例１）
厚さ５０μｍのポリエチレンテレフタレート樹脂フィルム上に、下記組成を有する磁気記録層形成用組成物（１）を、グラビアコート法により塗布し、硬化させて、残留磁束密度が１．７ｍａｘｗｅｌｌ／ｃｍとなるよう磁気記録層を形成し、磁気記録層転写用シートとした。なお、以降における部数は、いずれも質量基準である。
磁気記録層形成用組成物（１）
・Ｂａフェライト（磁性粉）
（抗磁力；６２０エルステッド、板状比；２．２）              ３６部
・ウレタン樹脂                                                １２部
・トルエン                                                    １８部
・メチルエチルケトン                                          １５部
・メチルイソブチルケトン                                      １５部
・イソシアネート系硬化剤                                        ４部
【００６２】
上記で得られた磁気記録層転写用シートを用い、カードのオーバーシート用の厚さ１００μｍの透明なポリ塩化ビニル樹脂シート上に熱転写し、表面に磁気記録層がストライプ状に積層されたオーバーシートを得た。
【００６３】
上記で得られた磁気記録層が積層されたオーバーシートを磁気記録層が上側になるように置き、その下に、厚さ２８０μｍの半透明なポリ塩化ビニル樹脂シートを２枚と、一番下に磁気記録層を積層していない厚さ１００μｍのオーバーシート用の透明なポリ塩化ビニル樹脂シートを置き、以上の４枚のシートを重ねたものを、温度１５０℃、圧力２５Ｋｇ／ｃｍ２の条件で１５分間熱プレスを行ない、積層体を得た。
【００６４】
得られた積層体の磁気記録層が積層された側の全面に、下記組成の磁気隠蔽層形成用組成物（２）を、シルクスクリーン印刷法により、厚さが１０μｍになるよう塗布し、乾燥して磁気隠蔽層を形成した。
【００６５】
磁気隠蔽層形成用組成物（２）
・アクリル系樹脂                                              １０部
・酢酸ビニル系樹脂                                            １０部
・アルミニウム粉末                                            ５０部
・顔料                                                          ４部
・溶剤                                                        ５０部
【００６６】
形成された磁気隠蔽層上に、磁気記録層の上に相当する部分を除いて、オフセット印刷により、パターン層を形成した。磁気記録層上を避けたのは、磁気記録層に記録された情報の読み取りを確実にするためであるが、読み取りに支障の無い限り、磁気記録層上にパターン層を形成することもできる。
【００６７】
形成されたパターン層上に、下記組成の受容層形成用組成物（３）をシルクスクリーン印刷法により、厚さが３μｍになるよう塗布し、乾燥して受容層（接着性層）を形成した後、ＪＩＳで定めるカードサイズ（８６ｍｍ×５４ｍｍ）に打ち抜き、磁気カードを得た。
【００６８】
受容層形成用組成物（３）
・塩化ビニル系樹脂                                            １０部
・酢酸ビニル系樹脂                                            １０部
・トルエン                                                    ５０部
・メチルイソブチルケトン                                      ２０部
【００６９】
得られた磁気カードの受容層（接着性層）上に、昇華染料再転写型プリンター（フジカラー販売（株）製、型番；ＳＴＲ−８６０）を用いて、昇華染料で形成されたカラー画像を有する樹脂層の転写を行った。
【００７０】
上記の転写の後、カード発行機（日本データカード（株）製、型番；ＤＣ９０００）のトップコートモジュールを用い、昇華染料で形成されたカラー画像を有する樹脂層上に、透明な保護層を保護層転写用シートを用いて転写した。保護層転写用シートとしては、厚さ１０μｍのポリエチレンテレフタレート樹脂フィルムを基材とし、保護層形成用組成物（４）および接着層形成用組成物（５）を順に用いて、いずれも厚さが２μｍの保護層および接着層をグラビアコートし、乾燥させて形成したものを用いた。
【００７１】
保護層形成用組成物（４）
・アクリル樹脂                                                ５０部
・トルエン                                                    ２０部
【００７２】
接着層形成用組成物（５）
・塩化ビニル樹脂                                              ４０部
・酢酸ビニル樹脂                                              ２０部
・メチルエチルケトン                                          １０部
【００７３】
（比較例１）
透明な保護層を転写しなかった以外は、実施例１におけるのと同様にして行ない、昇華染料で形成されたカラー画像を有する樹脂層が転写された磁気カードを得た。
【００７４】
（評価）
実施例１および比較例１で得られた、昇華染料で形成されたカラー画像を有する磁気カードを、通常のＪＩＳ２対応（ＪＩＳ  Ｘ  ６３０２（１９９８）付属書（規定）に対応）の書き込み／読み取り装置により、記録方式；周波数変調方式（Ｆ２Ｆ方式）、書き込み電流；１００ｍＡ、書き込み密度；２１０ｂｉｔ／２５．４ｍｍ（＝１ｉｎｃｈ）、カード搬送速度；３００ｍｍ／ｓｅｃの条件で書き込みを行った後、書き込んだ磁気情報の読み取りを行った。磁気情報の読み取りを行った後、前記のＪＩＳ２対応の書き込み／読み取り装置で往復１０００パス（＝回）の搬送を行い、昇華染料で形成されたカラー画像の損傷の状態を目視確認した。以上の磁気情報の読み取り、およびカラー画像の損傷状態の評価結果を下記の「表１」に示す。「表１」中、磁気情報の読み取りについては、記録された情報がそのまま読み取れたものを○とした。画像の損傷については、往復１０００パスの搬送の後、画像が完全に残っているものを○、画像の一部が欠けたものを×とし、総合判定については、実際の使用上問題がないものを○、問題があるものを×とした。
【００７５】
【表１】
2004227629.tif 000003
【００７６】
【発明の効果】
請求項１の発明によれば、特定の板状比の−フェライト磁性材を用い、特定の抗磁力および角形比の磁気記録層を有しているので、磁気記録層上に隠蔽層、接着性層、接着性層側に昇華染料の画像を有する受容層が積層されても、出力が高いために書込み、読取りが通常と同様に行なえ、磁気記録層上と磁気記録層の無い基材上とで、受容層の接着性の差が生じることのない磁気記録媒体を提供することができる。
【００７７】
請求項２の発明によれば、請求項１の発明の効果に加え、受容層上に保護層が積層されているで、受容層に形成された画像の保護機能が一層強化された磁気記録媒体を提供することができる。
【００７８】
請求項３の発明によれば、請求項１または請求項２の発明の効果に加え、パターン層を有することにより、所望の文字や図柄が施された磁気記録媒体を提供することができる。
【００７９】
請求項４の発明によれば、請求項１〜請求項３いずれかの発明の効果に加え、受容層、保護層等を、従来の直接に染料画像を形成するタイプの磁気記録媒体を利用して製造可能な磁気記録媒体を提供することができる。
【００８０】
請求項５の発明によれば、請求項１〜請求項４いずれかの発明の効果に加え、剥離性基材上に剥離層および受容層が積層された再転写用シートを用いて形成するのに適した磁気記録媒体を提供することができる。
【００８１】
請求項６の発明によれば、請求項２〜請求項５いずれかの発明の効果に加え、保護層が接着層を介して積層されているので、保護層の接着性が強固であり、剥離性基材上に保護層および接着層が積層された保護層転写シートを用いて形成するのに適した磁気記録媒体を提供することができる。
【図面の簡単な説明】
【図１】本発明の磁気記録媒体の実施例を示す断面図である。
【図２】本発明の磁気記録媒体の基本的な積層構造を示す断面図である。
【図３】本発明の磁気記録媒体の他の実施例を示す断面図である。
【図４】従来の磁気記録媒体の断面図である。
【符号の説明】
１    磁気記録媒体（カード）
２    基材
３    磁気記録層
４    隠蔽層
５    パターン層
６    受容層（６Ａ；接着性層兼受容層）
７    画像
８    剥離層
９    接着層
１０    保護層
【図１】
2004227629.tif 000004
【図２】
2004227629.tif 000005
【図３】
2004227629.tif 000006
【図４】
2004227629.tif 000007